(57)【要約】【課題】  この発明は、コンクリート体を製作する際に当該コンクリート体内に埋設され、コンクリート体が完成した後もそのまま内部に残置されるセパレータの長さを測定し、その測定値を利用してコンクリート厚さを測定する方法を提供することを目的としている。【解決手段】  （１）コンクリート体内に残置されたセパレータの一端面に、超音波探傷器の探触子を当てる。（２）前記探触子から、前記セパレータの他端面に向けてパルスを発信し、反射パルスを受信して前記セパレータの長さを測定する。（３）予め定めたセパレータの長さとコンクリート厚さとの関係に、（２）の工程で得たセパレータの長さの測定値をあてはめて、コンクリート厚さを得る工程を経ることを特徴とするコンクリート厚さの測定方法によって、精度が高く、効率の良いコンクリート厚さの測定を実現した。【選択図】        図２
2005164519.tif 000002
【特許請求の範囲】
【請求項１】
以下の工程を経ることを特徴とするコンクリート厚さの測定方法。
（１）  コンクリート体内に残置されたセパレータの一端面に、超音波探傷器の探触子を当てる。
（２）  前記探触子から、前記セパレータの他端面に向けてパルスを発信し、反射パルスを受信して前記セパレータの長さを測定する。
（３）  予め定めたセパレータの長さとコンクリート厚さとの関係に、（２）の工程で得たセパレータの長さの測定値をあてはめて、コンクリート厚さを得る。
【請求項２】
以下の工程を経ることを特徴とするコンクリート厚さの測定方法。
（１）  コンクリート体内に残置されたセパレータの一端面に、超音波探傷器の探触子を当てる。
（２）  前記探触子から、前記セパレータの他端面に向けてパルスを発信し、反射パルスを受信して前記セパレータの長さを測定する。
（３）  予め定めたセパレータの長さとコンクリート厚さとの関係に、（２）の工程で得たセパレータの長さの測定値をあてはめて、コンクリート厚さを得る。
（４）  超音波探傷器の探触子を前記コンクリート壁の一側面に当て、他側面に向けてパルスを発信し、反射パルスを受信して前記コンクリート厚さの長さを測定する。
（５）  （３）の工程で得たコンクリート厚さと、（４）の工程で得たコンクリート厚さとを比較して、双方が近似する値をコンクリート厚さの値として得る。
【請求項３】
セパレータの一端面に当接する探触子は、１５ＭＨｚ〜３０ＭＨｚ探触子であることを特徴とする請求項１又は２記載のコンクリート厚さの測定方法。
【請求項４】
以下の工程を経ることを特徴とするコンクリート体内に残置された金属棒長さの測定方法。
（１）  コンクリート体内に残置された金属棒の一端面に、超音波探傷器の探触子を当てる。
（２）  前記探触子から、前記セパレータの他端面に向けてパルスを発信し、反射パルスを受信して前記金属棒の長さを測定する。
【請求項５】
セパレータの一端面に当接する探触子は、１５ＭＨｚ〜３０ＭＨｚ探触子であるとともに、当該探触子に印加する電圧は方形波であることを特徴とする請求項４記載のコンクリート体内に残置された金属棒長さの測定方法。
【発明の詳細な説明】
【技術分野】
【０００１】
この発明は、非破壊検査によってコンクリート体の厚さを測定する方法に関し、特に、コンクリート体を製作する際に当該コンクリート体内に埋設され、コンクリート体が完成した後もそのまま内部に残置されるセパレータの長さを測定し、その測定値を利用してコンクリート厚さを測定する方法、及び、コンクリート体内に残置された金属棒長さの測定方法に関する。
【背景技術】
【０００２】
コンクリート構造物の健全性を確認するために、コンクリート体の厚さを測定することがある。コンクリート体のうち、柱や梁に関しては、メジャー等でその厚さを測定できるため、非破壊検査を用いる必要性はあまり認められないが、床や壁等に対しては非破壊検査が必要となることがあり、コンクリート体の厚さを超音波測定法によって測定する場合がある。
【０００３】
コンクリートの厚さを超音波を用いて測定する方法としては、特許第２８２４４８８号（発明の名称：超音波パルス反射法によるコンクリート構造物の版厚の測定方法）や、特許第３１５６０１２号（発明の名称：コンクリート構造物の厚さの測定方法）等が提案されている。
【０００４】
しかし、これらの測定方法はいずれもコンクリートの表面に探触子を当ててコンクリートの厚さを測定している。
【０００５】
また、コンクリート構造物の内部には鋼棒が埋設されており、これらの鋼棒に軸方向にパルスを入射する発明が種々提案されている。例えば、特公平７−６８７６３号（発明の名称：コンクリート構造物の充填グラウトの介装状態検出方法及び装置）では、プレストレス構造のＰＣ鋼棒に超音波を照射してグラウトの充填状態を検査することが行われている。また、特開平５−２０９８６６号（発明の名称：金属棒の超音波探傷用探触子構造）の公報には、コンクリートに埋設したアンカーの探傷を調査するために、アンカーの前端からの反射パルスを測定することが行われている。
【０００６】
しかし、これらはいずれもコンクリート厚さを測定する目的で行われるものではない。
【特許文献１】特許第２８２４４８８号公報
【特許文献２】特許第３１５６０１２号公報
【特許文献３】特公平７−６８７６３号公報
【特許文献４】特開平５−２０９８６６号公報
【発明の開示】
【発明が解決しようとする課題】
【０００７】
前記従来のコンクリート厚さを測定する方法は、いずれも、超音波を利用した非破壊検査であるが、コンクリート体の表面に探触子を当てて、直接コンクリート厚さを測定しようとするものである。
【０００８】
しかし、コンクリート構造物は複合材であるため、コンクリート体の表面に探触子を直接当ててパルスを入射した場合、コンクリート体内部の小さな空洞、粗骨材、鉄筋等からの反射等によるエコーが多数発生する。
【０００９】
そのため、測定対象を鋼とした場合の超音波測定に比べてＳＮ比が低く、厚さを測定するための底面エコーが判別できず、正確なコンクリート厚さを知ることが困難な場合が多く、問題があった。
【００１０】
また、コンクリート用の超音波測定器は非常に高価で、コンクリート厚さの測定を行うに際して、その費用が嵩み、コンクリート厚さの測定自体を躊躇する原因ともなっていた。
【００１１】
このように、非破壊検査を用いたコンクリート厚さの測定ができなかったり、測定精度が極端に低下したりする場合には、やむを得ずコア抜きやドリルで削孔等を行い、スケール等で厚さ測定を行うこともあった。
【課題を解決するための手段】
【００１２】
この発明は、前記従来の測定方法の問題点を解決すべく、コンクリート体内に残置されるセパレータに着目して、新規なコンクリート厚さの測定方法及びコンクリート体内に残置されたセパレータ長さの測定方法を提案するものである。
【００１３】
即ちこの発明のコンクリート厚さの測定方法は、（１）コンクリート体内に残置されたセパレータの一端面に、超音波探傷器の探触子を当てる。（２）前記探触子から、前記セパレータの他端面に向けてパルスを発信し、反射パルスを受信して前記セパレータの長さを測定する。（３）予め定めたセパレータの長さとコンクリート厚さとの関係に、（２）の工程で得たセパレータの長さの測定値をあてはめて、コンクリート厚さを得る工程を経ることを特徴とするコンクリート厚さの測定方法である（請求項１）。
【００１４】
また、他の発明は、（１）コンクリート体内に残置されたセパレータの一端面に、超音波探傷器の探触子を当てる。（２）前記探触子から、前記セパレータの他端面に向けてパルスを発信し、反射パルスを受信して前記セパレータの長さを測定する。（３）予め定めたセパレータの長さとコンクリート厚さとの関係に、（２）の工程で得たセパレータの長さの測定値をあてはめて、コンクリート厚さを得る。（４）超音波探傷器の探触子を前記コンクリート体の一側面に当て、他側面に向けてパルスを発信し、反射パルスを受信して前記コンクリート厚さの長さを測定する。（５）（３）の工程で得たコンクリート厚さと、（４）の工程で得たコンクリート厚さとを比較して、双方が近似する値をコンクリート厚さの値として得る工程を経ることを特徴とするコンクリート厚さの測定方法である（請求項２）。
【００１５】
ここで、セパレータの一端面に当接する探触子は、１５ＭＨｚ〜３０ＭＨｚ探触子とすることができる（請求項３）。
【００１６】
この発明の厚さの測定対象となるコンクリート体は、コンクリート製の床、柱、梁、壁等で、内部にセパレータが残置されているものであればよく、この発明の方法は、このようなコンクリート体に適用することができる。
【００１７】
また、この発明の金属棒長さの測定方法は、（１）コンクリート体内に残置された金属棒の一端面に、超音波探傷器の探触子を当てる。（２）前記探触子から、前記金属棒の他端面に向けてパルスを発信し、反射パルスを受信して前記金属棒の長さを測定する工程を経ることを特徴とするコンクリート体内に残置された金属棒長さの測定方法である（請求項４）。
【００１８】
ここで、金属棒の一端面に当接する探触子は、１５ＭＨｚ〜３０ＭＨｚ探触子であるとともに、当該探触子に印加する電圧は方形波とすることができる（請求項５）。
【００１９】
この発明の長さの測定対象となる金属棒は、鉄、鋼等、超音波を用いて長さ測定を行えるものであれば良く、主として、コンクリート体の製造時に用いられ、そのままコンクリート体内に残置されるセパレータである。
【００２０】
［本願発明の着想について］
この発明は、コンクリート自体を直接測定する超音波測定器を用いてコンクリート厚さを測定したときのＳＮ比が悪く、測定が困難な場合であっても、ある程度の厚さが分かっていれば、大まかな見当を付けて波形の観測ができ、効率的な厚さ測定が可能となるとの着想に基づくものである。
【００２１】
具体的に説明すると、コンクリート厚さの超音波測定を行う場合、超音波Ａスコープに表れる波形を観察しながらコンクリート厚さの測定を行うが、対象となるコンクリート体の厚さが全く見当がつかない場合、ＳＮ比が悪いことに起因して、超音波Ａスコープに表れた波形のうち、どこがコンクリート厚さを示すものか判断が困難なことがある。
【００２２】
しかし、予め、おおよその厚さが分かっていれば、この辺に厚み測定のためのエコーが出ると判断、見当を付けながら超音波Ａスコープ波形を観察することとなり、多少ＳＮ比が悪くても超音波による厚さ測定が可能となると考えられる。
【００２３】
そこで、本願の発明者は、予めおおよその厚さを把握しておくこととした。また、その手段として、実際のコンクリート構造物では製作する際に型枠を固定するセパレータが必ず付くことに着目して、このセパレータの長さを測定し、その測定値に基づいてコンクリート厚さを導き出すこととした。
【００２４】
［セパレータについて］
セパレータは、壁などのコンクリート体を製作する際にコンクリートを流し込む型枠を設置するためのもので、コンクリートが固化した後もコンクリート体内に残置されるものである。
【００２５】
セパレータは、いくつかの種類があり、例えば、図１図示のＢ型セパレータや、Ｃ型セパレータがある。
【００２６】
Ｂ型セパレータは、図１（ｂ）図示のように、両端部がコンクリート体（例えば、コンクリート壁）の側面から突出しないタイプである。このＢ型セパレータは、施工時に、図１（ａ）図示のようなＰコーンを両端に装着し、型枠取り付け時は図１（ｂ）図示のように、Ｐコーンの端部を型枠から突出させ、この端部にボルト等を締め付けて型枠を固定するものである。Ｂ型セパレータは、コンクリート表面に仕上げ材とかボード等の化粧板がつかないコンクリート体（コンクリート壁）の製作に用いられることが多い。
【００２７】
Ｃ型セパレータは、図示していないが、両端がコンクリート体（例えば、コンクリート壁）の表面から外側へ突出するタイプである。Ｃ型セパレータは、コンクリート表面に仕上げ材とかボード等の化粧板が付くコンクリート体（コンクリート壁）の製作に用いられることが多い。
【００２８】
また、一端側をＢ型、他端側をＣ型としたＢＣ型セパレータもある。
【００２９】
これらのセパレータは、タイプ毎に規格に従った長さのものが設定されている。このため、コンクリート体内に残置されたセパレータの長さを超音波測定すれば、コンクリート体内に残置されているセパレータが、どの規格のものかを判別することができる。
【００３０】
［セパレータ長さとコンクリート厚さとの関係について］
また、使用するセパレータの長さと、コンクリート厚さとの間には、通常、一対一の対応関係がある。
【００３１】
表１は、Ｂ０９３や、Ｃ１６５等の試験体の種類、その長さ（実測値：ｍｍ）、使用するセパレータとコンクリート厚さ（ｍｍ）との対応関係を示したものである。
【００３２】
この対応関係が、本願発明のおける、『予め定めたセパレータの長さとコンクリート厚さとの関係』に相当する。ここで、試験体Ｂ０９３は、Ｂ型セパレータの長さ９３ｍｍのもの、試験体Ｃ１６５は、Ｃ型セパレータの長さ１６５ｍｍのものという意味である。
【００３３】
使用するセパレータとコンクリート厚さ（ｍｍ）との関係は、通常、一対一に対応するものであり、表１の関係に基づけば、コンクリート体の厚さを１２０ｍｍに設計した場合は、使用するセパレータは、Ｂ型セパレータであれば、Ｂ０９３を用い、Ｃ型セパレータであれば、Ｃ１６５を用いることとなる。
【００３４】
使用するセパレータとコンクリート厚さとの間には、このような関係があることから、セパレータの長さが測定できれば、その測定値からコンクリート厚さを導き出すことができる。
【００３５】
そこで、この発明の方法では、既にコンクリート体内に残置されており、その長さが不明である場合に、セパレータの長さを超音波測定し、その測定値からコンクリート厚さを導き出すこととした。
【００３６】
例えば、測定されたセパレータの長さが９３ｍｍで、目視で確認したところ、それがＢ型セパレータであれば、コンクリート厚さは、１２０ｍｍに設計されていると判断することができる。
【００３７】
測定したセパレータ長さからコンクリート厚さを導き出すときは、セパレータ長さとコンクリート厚さとの間には表１に示すような関係があることから、このような関係に基づいて測定したセパレータ長さから直接、コンクリート厚さを決定することができる。これは、請求項１における（３）の工程、即ち、「（３）予め定めたセパレータの長さとコンクリート厚さとの関係に、（２）の工程で得たセパレータの長さの測定値をあてはめて、コンクリート厚さを得る」工程に相当する。
【００３８】
また、測定したセパレータ長さからコンクリート長さを導き出すときは、セパレータ長さとコンクリート厚さとの間には表１に示すような関係があることから、測定したセパレータ長さをコンクリート厚さを直接超音波測定する際の目安としてコンクリート厚さを決定することができる。具体的には、コンクリート体の表面に直接、探触子を当てて観察された波形の中から、別途測定したセパレータ長さに近い波形を見出して、コンクリート厚さを決定することができる。これは、請求項２における（５）の工程、即ち、「（３）の工程で得たコンクリート厚さと、（４）の工程で得たコンクリート厚さとを比較して、双方が近似する値をコンクリート厚さの値として得る」工程に相当する。
【表１】
2005164519.tif 000003
【００３９】
［セパレータに入射するパルスについて］
この発明の方法では、セパレータに入射するパルスに関し、セパレータの一端面に当接する探触子は、１５ＭＨｚ〜３０ＭＨｚ探触子を採用することが望ましい（請求項３、請求項５）。また、探触子に印加する電圧は方形波とすることが望ましい（請求項５）。
【００４０】
コンクリート体内に残置されたセパレータの軸方向にパルスを入射して、その長さを測定することは、コンクリートに埋設された棒（例えばアンカーボルト）でも超音波を用いて長さが測定できることが分かっていることから、十分に可能である。
【００４１】
しかし、通常の鋼で用いられる周波数（５ＭＨｚ程度）では、棒の径が小さいときに正確に測定できないことが実験の結果明らかとなった。セパレータについてもその直径が８ｍｍ程度の場合は、５ＭＨｚ程度の周波数では、いずれも正確な測定が実現できなかった。
【００４２】
そこで、発明者は、直接鋼棒（セパレータ）中を伝わる波が、鋼棒（セパレータ）の外周部で何度も反射する波と比較してあまり小さくならない周波数帯として１５ＭＨｚ〜３０ＭＨｚを選定して実験を行ったところ、セパレータ長さを測定することに成功した。
【００４３】
但し、周波数を１５ＭＨｚ〜３０ＭＨｚとした場合、感度が稼げないことから、探触子に印加する電圧は方形波とすることが望ましい。
【００４４】
なお、コンクリートの種類によって最適な周波数が変わることはないが、測定するセパレータの長さと径の比によって、最適な周波数が変わることは考えられる。
【発明の効果】
【００４５】
（１）  この発明のコンクリート厚さの測定方法によれば、コンクリート体の表面に探触子を当てて測定するのではなく、コンクリート体内に残置されたセパレータの一端面に、超音波探傷器の探触子を当ててセパレータの長さを測定し、この測定値に基づいてコンクリート厚さを導き出すようにしたので、コンクリート体内部の小さな空洞、粗骨材、鉄筋等からの反射等によるエコーが多数発生する場合であっても正確なコンクリート厚さを得ることができる。
【００４６】
また、コンクリート体の表面に直接探触子を当てて測定することなく、セパレータの長さを測定しただけでもコンクリート厚さを得ることができるので、簡易な測定とすることができる。さらに、コンクリート体の他側面が隠れているなど、どのような状況であっても、コンクリート厚さを測定することができる。
【００４７】
（２）  また、超音波測定により測定したセパレータ長さに基づくコンクリート厚さと、コンクリート体の一側面に探触子を当てて測定したコンクリート厚さとを比較して、双方が近似する値をコンクリート厚さの値として得るようにしたので、コンクリート厚さのおおよその見当を付けながら直接コンクリート体の厚さを測定することができ、ＳＮ比が低い場合であっても、効率よくコンクリート厚さの測定ができる。
【００４８】
（３）  さらに、セパレータに入射するパルスに関し、１５ＭＨｚ〜３０ＭＨｚ探触子を用い、また、探触子に印加する電圧を方形波としたので、コンクリート体内に残置されたセパレータ（鋼棒）に入射したときであっても、良好な感度を得ることができる。
【００４９】
（４）  なお、このセパレータの長さからコンクリートの厚さを推定する方法は、従来の超音波測定法で、測定位置に鉄筋が存在するために測定できない場合、コンクリートの音速が不明な場合、ジャンカが存在するために底面エコーが得られない場合などでも厚さを推定できることが１つの特徴である。
【発明を実施するための最良の形態】
【００５０】
この発明のコンクリート厚さの測定方法は、（１）コンクリート体内に残置されたセパレータの一端面に、超音波探傷器の探触子を当てる。（２）前記探触子から、前記セパレータの他端面に向けてパルスを発信し、反射パルスを受信して前記セパレータの長さを測定する。（３）予め定めたセパレータの長さとコンクリート厚さとの関係に、（２）の工程で得たセパレータの長さの測定値をあてはめて、コンクリート厚さを得る工程を経ることを特徴とするコンクリート厚さの測定方法である（請求項１）。
【００５１】
以下、この発明の測定方法の有効性を立証する実験について説明する。
【００５２】
１．  実験概要
１．１  試験体
試験体は上記表1に示したものを使用する。これらは市販されている既製品のセパレータで、いずれも直径は８ｍｍである。実験因子はタイプ（Ｂ型、Ｃ型）、長さ（９３ｍｍ〜５２６ｍｍ）である。試験体数は各１体とした。セパレータの端部（端面）は多少のバリがあるためグラインダで仕上げた。
【００５３】
測定機器は、３種類の探触子と、デジタル探傷器とを組み合わせ、気中及びコンクリート打設後で測定を行い、セパレータの全長および超音波波形も記録した。
【００５４】
気中及びコンクリート打設後の測定を行うのは、実際のコンクリート構造物では、セパレータとコンクリートが十分に一体となっている場合と、セパレータの周りが空洞になっているもの（コンクリートが充填されていない欠陥品）の場合があるため、いずれの場合であっても本願発明の測定方法が有効であることを立証するために行ったものである。
【００５５】
１．２  実験装置
（１）超音波探傷器：ポータブルデジタル探傷器ＥＰＯＣＨ４（パナメトリックス製）
（２）探触子：
コンポジットφ６ｍｍ５ＭＨｚ(Ａｇｆａ  ＮＤＴ製)←（コンポジット５ＭＨｚ）
セラミック５Ｃ１０Ｎ(ＫＧＫ製)←（ロックボルト用５ＭＨｚ）
φ３ｍｍ２０ＭＨｚ（パナメトリックス製）←（２０ＭＨｚ）
ここで、比較対象として、コンポジット５ＭＨｚとロックボルト用５ＭＨｚを選定した。これは、通常、この程度の鋼棒（セパレータ）の測定には５ＭＨｚの探触子が用いられるが、鋼板の超音波測定で使用する通常の探触子では、感度・分解能のいずれでも問題があるため、波数を少なくして時間分解能を向上させた５ＭＨｚコンポジットと、周波数帯域を非常に狭くして感度を向上させた５ＭＨｚロックボルト用を適用するようにしたものである。
【００５６】
（３）接触媒質：グリセリンペースト(ソナテック製)
１．３  測定方法
測定方法を図２に示す。  
図示の要領で、（ａ）気中、（ｂ）打設後の２つの状態で測定を行う。その際に、３種類の探触子毎に測定を行う。さらに、測定データを探傷器のメモリーに保存しパソコンに転送し、比較検討する。
【００５７】
探傷器の設定は、パルサーは出力の大きい側、ダンピングは大きな値、帯域を設定できる場合は探触子の周波数に近い周波数の広帯域設定とする。また駆動波形（探触子に印加する電圧の波形）は２０ＭＨｚの場合は方形波とし、それ以外ではスパイク波形とする。
【００５８】
ここで、「パルサーは出力の大きい側」としたのは、コンクリート中の細い鋼棒（セパレータ）中は、超音波が伝搬しにくいため、送信する出力を大きくするためである。
【００５９】
また、「ダンピングは大きな値」としたのは、仮に、「ダンピングは小さな値」とすると、送信する超音波のパルスは波数が増加して出力としては大きくなるが、端部からの反射波（エコー）は必要以上の波数となって、端部まで超音波往復した時間を測定しにくくなったり、多くの波が干渉したりして正しく往復の伝搬時間（長さ）が測定できなくなるため、この問題を解決するためである。ここでは、抵抗を入れて電気的にダンピングを大きくした。
【００６０】
２．実験結果
２．１  気中での測定
気中の測定結果を表２〜表４に示す。また、測定値と実測値の関係及び誤差のヒストグラムを図３〜図８に示す。
【表２】
2005164519.tif 000004
【表３】
2005164519.tif 000005
【表４】
2005164519.tif 000006
【００６１】
２．２  打設後の測定
打設後の測定結果を表５〜表７に示す。また、測定値と実測値の関係及び誤差のヒストグラムを図９〜図１４に示す。さらに、試験体Ｃ２４８の３種類の探触子による、気中及び打設後の超音波波形を図１５〜図２０に示す。
【表５】
2005164519.tif 000007
【表６】
2005164519.tif 000008
【表７】
2005164519.tif 000009
【００６２】
３．実験結果の考察
３．１  気中での測定
気中の測定で、周波数が５ＭＨｚの場合は、コンポジット（波数が少ない）、ロックボルト用（狭帯域で波数が多い）のいずれを用いても、測定長さは５％程度の誤差を生じている。それに対して２０ＭＨｚの探触子を用いると試験体の長さが４００ｍｍ程度以上になると数％の誤差を生じるが、それ以下ではほとんど誤差を生じない。
【００６３】
周波数５ＭＨｚの場合の誤差は、試験体の長さが長くなるほど大きくなる傾向があるが、その程度は長さと比例関係にはなかった。
【００６４】
３．２  打設後の測定
打設後の測定では、気中と同様に周波数５ＭＨｚの場合、測定長さは５％程度の誤差を生じていた。気中と同様に、２０ＭＨｚの探触子を用いると試験体の長さが４００ｍｍ程度以上になると数％の誤差を生じるが、それ以下ではほとんど誤差を生じなかった。
【００６５】
エコー高さについては、周波数５ＭＨｚでは、６ｄＢ〜２０ｄＢ程度エコー高さが低下した。また、超音波波形のエコーの水平軸方向（超音波の伝搬距離あるいは伝搬時間を表示している）の幅が、コンクリートの打設により狭くなっていた。
【００６６】
そのことから、周波数５ＭＨｚの場合セパレータ内（直径８ｍｍ）を単純に縦波で伝搬するのではなく、セパレータの側面での反射を繰り返しながら伝搬したり、棒波で伝搬するため測定長さに誤差を生じ、さらにコンクリートの打設によって側面での反射あるいは棒波が抑制されるため、エコー高さやエコーの幅が小さくなったものと考えられる。
【００６７】
それに対して、２０ＭＨｚではセパレータ内（直径８ｍｍ）を単純に縦波で伝搬する成分が十分に存在するため、設定した鋼の音速値を用いても測定誤差がほとんど生じなかったものと考えられる。ただし、２０ＭＨｚでも伝搬距離が大きくなると単純な縦波成分が消失するため誤差が生じるようになってくる。
【００６８】
ただし、２０ＭＨｚになると今回使用した探傷器の帯域が十分にカバーしているとは言えないため（１５ＭＨｚ程度までは十分にカバーしているがそれ以上の周波数になると徐々に低下する）、エコー高さそのものはかなり低くなっている。
【００６９】
４．まとめ
今回の実験で以下のことが明らかになった。  
（１）セパレータの長さを超音波法（垂直探傷法）で測定可能である。  
（２）周波数５ＭＨｚを用いると長さを正確に測定できない。  
（３）周波数２０ＭＨｚを用いた場合、４００ｍｍ程度以下なら長さを正確に測定できる。  
（４）周波数２０ＭＨｚを用いた場合でも長さが４００ｍｍを超えると数％程度の誤差が生じる。
【００７０】
以上のことから、周波数２０ＭＨｚを用いてセパレータの長さを測定した場合、セパレータの長さを正確に測定できるため、Ｂ型、Ｃ型、ＢＣ型のいずれでも公称長さを求めることができ、その結果セパレータと型枠で形成されたコンクリート体の厚さが推定できるものと考えられる。
【００７１】
これは、コンクリート構造物では、セパレータとコンクリートが十分に一体となっている場合、セパレータの周りが空洞になっている（コンクリートが充填されていない欠陥品）場合のいずれの場合であってもあてはまる。
【００７２】
以上より、コンクリート用超音波探傷システムを用いてコンクリート厚さを測定する際に、例え底面エコーのＳＮ比が低い場合でも、コンクリート厚さの測定が可能とる。
【実施例】
【００７３】
以下、この発明の実施例について説明する。ここでは、Ｂ型セパレータが残置されたコンクリート体のコンクリート厚さの測定について説明する。
【００７４】
［測定準備］
まず、測定するセパレータの探触子を当てる端面をグラインダで仕上げておく。なお、セパレータが残置された部分にモルタルが詰め込まれている場合は、一旦、このモルタルを取り去り、セパレータの端面を露出させる。測定後は、再び、モルタルを詰め込む。
【００７５】
測定機器は、探触子として、φ３ｍｍ２０ＭＨｚ（パナメトリックス製）を接続した超音波探傷器：ポータブルデジタル探傷器ＥＰＯＣＨ４（パナメトリックス製）を準備する。この超音波探傷器には、図２図示のようにノートパソコンが接続してあり、このノートパソコンには、表１に示した「セパレータの長さとコンクリート厚さとの関係」に関するデータが格納されている。また、測定データからセパレータ長さを算出し、「セパレータの長さとコンクリート厚さとの関係」に関するデータと比較し、コンクリート厚さを算出ソフトが組み込まれている。
【００７６】
探触子に印加する電圧は方形波とし、超音波探傷器の設定は、パルサーの出力を大きい側、ダンピングを大きな値とし、また、帯域は、探触子の周波数に近い周波数の広帯域設定とした。
【００７７】
［第一工程］
コンクリート体内に残置されたセパレータの一端面に、超音波探傷器の探触子を当て、探触子から、セパレータの他端面に向けてパルスを発信し、反射パルスを受信して前記セパレータの長さを測定する。
【００７８】
［第二工程］
ノートパソコンを用いて、「セパレータの長さとコンクリート厚さとの関係」に関するデータと、第一工程で得たセパレータ長さの測定値をあてはめることによってコンクリート厚さを得ることができる。  
なお、大まかな、コンクリート厚さが把握できればよく、簡易な測定でよい場合は、ここまでの工程で、測定を終了しても良い。
【００７９】
［第三工程］
探触子を含めた測定器の種々の設定を、コンクリート測定用に変更し、超音波探傷器の探触子をコンクリート体の一側面に当て、他側面に向けてパルスを発信し、反射パルスを受信して直接コンクリート厚さの長さを測定する。  
この際、第二工程で得たコンクリート厚さに基づいて、波形を観察しながら測定値に対応するエコーを探すことができるので、測定の精度が向上する。
【００８０】
［第四工程］
ノートパソコンにおいて、第二工程で得たコンクリート厚さと、第三工程で得たコンクリート厚さとを比較して、双方が近似する値をコンクリート厚さとして算出する。
【００８１】
以上の工程により、高精度のコンクリート厚さの測定が可能となる。
【００８２】
以上、この発明の好ましい実施例を説明したが、この発明はかかる実施例に限定されるものではなく、特許請求の範囲の記載から把握される技術的範囲において種々な形態に変更可能である。
【図面の簡単な説明】
【００８３】
【図１】（ａ）は、Ｂ型セパレータの説明図で、（ｂ）は、セパレータが、型枠支持の際に使用され、コンクリート体内へ残置される状態の説明図である。
【図２】測定機器の説明図。
【図３】気中で行った実験の測定結果を示すグラフであって、コンポジット５ＭＨｚの場合の測定結果を示すグラフ。
【図４】同じく、ロックボルト用５ＭＨｚの場合の測定結果を示すグラフ。
【図５】同じく、２０ＭＨｚの場合の測定結果を示すグラフ。
【図６】気中で行った実験の測定値と実測値の誤差を示すヒストグラムであって、コンポジット５ＭＨｚの場合の測定結果を示すヒストグラム。
【図７】同じく、ロックボルト用５ＭＨｚの場合の測定結果を示すヒストグラム。
【図８】同じく、２０ＭＨｚの場合の測定結果を示すヒストグラム。
【図９】コンクリート打設後に行った実験の測定結果を示すグラフであって、コンポジット５ＭＨｚの場合の測定結果を示すグラフ。
【図１０】同じく、ロックボルト用５ＭＨｚの場合の測定結果を示すグラフ。
【図１１】同じく、２０ＭＨｚの場合の測定結果を示すグラフ。
【図１２】コンクリート打設後に行った実験の測定値と実測値の誤差を示すヒストグラムであって、コンポジット５ＭＨｚの場合の測定結果を示すヒストグラム。
【図１３】同じく、ロックボルト用５ＭＨｚの場合の測定結果を示すヒストグラム
【図１４】同じく、２０ＭＨｚの場合の測定結果を示すヒストグラム。
【図１５】気中で行った実験の超音波波形を示す図であって、コンポジット５ＭＨｚのもの。
【図１６】コンクリート打設後に行った実験の超音波波形を示す図であって、コンポジット５ＭＨｚのもの。
【図１７】気中で行った実験の超音波波形を示す図であって、ロックボルト用５ＭＨｚのもの。
【図１８】コンクリート打設後に行った実験の超音波波形を示す図であって、ロックボルト用５ＭＨｚのもの。
【図１９】気中で行った実験の超音波波形を示す図であって、２０ＭＨｚのもの。
【図２０】コンクリート打設後に行った実験の超音波波形を示す図であって、２０ＭＨｚのもの。
【図１】
2005164519.tif 000010
【図２】
2005164519.tif 000011
【図３】
2005164519.tif 000012
【図４】
2005164519.tif 000013
【図５】
2005164519.tif 000014
【図６】
2005164519.tif 000015
【図７】
2005164519.tif 000016
【図８】
2005164519.tif 000017
【図９】
2005164519.tif 000018
【図１０】
2005164519.tif 000019
【図１１】
2005164519.tif 000020
【図１２】
2005164519.tif 000021
【図１３】
2005164519.tif 000022
【図１４】
2005164519.tif 000023
【図１５】
2005164519.tif 000024
【図１６】
2005164519.tif 000025
【図１７】
2005164519.tif 000026
【図１８】
2005164519.tif 000027
【図１９】
2005164519.tif 000028
【図２０】
2005164519.tif 000029